Electrolyte solide hybride comprenant une céramique de type oxyde pré-traitée et un polymère conducteur ionique, caractérisé en ce que la céramique pré-traitée est déshydratée en surface. Electrolyte solide hybride selon la revendication 1 tel que ladite céramique pré-traitée présente un rapport du pourcentage atomique d’oxygène présent dans les fonctions hydroxyles de surface par rapport au pourcentage atomique d’oxygène présent dans les fonctions oxyde de surface %O(OH) f /%O(M-O) f inférieur à 20%, notamment inférieur à 15%, lesdits pourcentages étant mesurés par XPS (spectrométrie de photoélectrons induits par rayons X). Electrolyte solide hybride selon la revendication 1 ou 2 tel que ladite céramique avant pré-traitement présente un rapport du pourcentage atomique d’oxygène présent dans les fonctions hydroxyles de surface par rapport au pourcentage atomique d’oxygène présent dans les fonctions oxyde de surface %O(OH) i /%O(M-O) i supérieur à 20%. Electrolyte solide hybride selon l’une quelconque des revendications 1 à 3 tel que la céramique est pré-traitée par traitement thermique. Electrolyte solide hybride selon l’une quelconque des revendications 1 à 4 tel que la céramique est pré-traitée par l’action d’un solvant hydrophile et polaire. Electrolyte solide hybride selon la revendication 5 tel que ledit solvant est choisi parmi l’acétonitrile (ACN), le diméthylformamide (DMF), le carbonate de diméthyle (DMC), le méthanol, l’isopropanol, le diméthylsulfoxyde (DMSO), le cyclohexane et le sulfolane. Electrolyte solide hybride selon l’une quelconque des revendications précédentes tel que la céramique de type oxyde est choisie parmi les céramiques des familles Nasicon, Lisicon, Garnet, Perovskite. Electrolyte solide hybride selon l’une quelconque des revendications précédentes tel que la céramique de type oxyde est choisie parmi LiCGC, LATP, LAGP, LLTO, LLZO. Electrolyte solide hybride selon l’une quelconque des revendications précédentes tel que le polymère ionique est choisi parmi le PEO, les (co)polymères à base d’éther, de carbonate, de nitrile, d’acétate, d’imine, ou de lactone. Electrolyte solide hybride selon l’une quelconque des revendications précédentes tel qu’il contient en outre un sel de métal. Electrolyte solide hybride selon la revendication 10 tel que le sel de métal est un sel de lithium, tel que LiTFSI (Lithium bis(trifluoromethanesulfonyl)imide), LiFSI (Lithium bis(fluorosulfonyl)imide), LiNO 3 (nitrate de lithium ) , LiBOB (Lithium bis(oxalato)borate), LiDFOB (difluoro(oxalato)borate de lithium), LiPF 6 (Hexafluorophosphate de lit )hium), LiBF 4 (tetrafluoroborate de lithium), LiCF 3 SO 3 (triflate de lithium, LiTf), LiClO 4 (lithium perchlorate) ou un mélange de sels. Procédé de préparation d’un électrolyte solide hybride selon l’une quelconque des revendications 1 à 11 comprenant les étapes de : Pré-traitement dessicant d’une céramique de type oxyde présentant un pourcentage atomique d’oxygène dans les fonctions hydroxyle %O(OH) i , de façon à obtenir une céramique pré-traitée présentant un pourcentage atomique d’oxygène présent dans les fonctions hydroxyles de surface %O(OH) f , lesdits pourcentages étant mesurés par XPS, et tel que le rapport %O(OH) f /%O(OH) i est compris entre 20 et 60%, et Mise en contact de la céramique ainsi pré-traitée avec un polymère conducteur ionique. Procédé selon la revendication 12 tel que le traitement dessicant comprend le traitement thermique de la céramique à température comprise entre 100 et 700°C, préférentiellement entre 200 et 400°C. Procédé selon la revendication 12 ou 13 tel que le pré-traitement dessicant comprend l’immersion de la céramique dans un solvant hydrophile et polaire. Procédé selon l’une quelconque des revendications 12 à 14 comprenant l’étape préalable de préparation du polymère par voie sèche et/ou solvant. Procédé pour améliorer la résistance interfaciale d’un électrolyte solide hybride céramique/polymère tel que la céramique est de type oxyde et tel que le polymère est conducteur ionique, ledit procédé comprenant : le traitement dessicant préalable de ladite céramique de type oxyde présentant un pourcentage atomique d’oxygène dans les fonctions hydroxyle %O(OH) i , de façon à obtenir une céramique pré-traitée présentant un pourcentage atomique d’oxygène présent dans les fonctions hydroxyles de surface %O(OH) f , lesdits pourcentages étant mesurés par XPS, et tel que le rapport %O(OH) f /%O(OH) i est compris entre 20 et 60%, et le mélange de la céramique ainsi pré-traitée avec le polymère conducteur ionique. Elément électrochimique comprenant un électrolyte solide hybride selon l’une quelconque des revendications 1 à 11.